(57)【要約】  本発明は表面の粗いダイヤモンドの合成方法を提供し、特に表面の粗い導電性の黒色多結晶ダイヤモンドを製造する方法を提供する。１）黒鉛と標準的なＨＰＨＴプロセス用触媒粉末を混合してから柱体状にプレスし、その孔隙率を３５％より小さくするステップと、２）標準的なＨＰＨＴプロセスを採用してダイヤモンドを合成するステップと、３）ダイヤモンドの成長が完了し、且つ、相対圧力が低下してゼロに近づくがトップハンマーと合成ブロックとの良い接触を保持し、温度を８００〜１２５０℃に制御して、６０〜１８０ｍｉｎ保持し、或いは、ダイヤモンドの成長が完了した後、ＨＰＨＴによる合成柱状物を取り出して真空オーブン中に入れ、８００〜１２００℃に加熱して、６０〜１８０ｍｉｎ保持するステップと、４）合成柱状物を取り出して、残った黒鉛及び触媒を除き、清水による洗浄を行い及び分級乾燥又は乾燥を行ってから篩い分けを行うことにより、ダイヤモンド粒子を異なる粒度又は目数によって分類し、粒度が異なる表面の粗いダイヤモンドを得るステップとを含むことを特徴とする。
2016539072.tif 000002
【特許請求の範囲】
【請求項１】
表面の粗いダイヤモンドの合成方法において、
１）黒鉛と標準的なＨＰＨＴプロセス用触媒粉末を混合してから柱体状にプレスし、その孔隙率を３５％より小さくするステップと、
２）標準的なＨＰＨＴプロセスを採用してダイヤモンドを合成するステップと、
３）ダイヤモンドの成長が完了し、且つ、相対圧力が低下してゼロに近づくがトップハンマーと合成ブロックとの良い接触を保持し、温度を８００〜１２５０℃に制御して、６０〜１８０ｍｉｎ保持し、或いは、ダイヤモンドの成長が完了した後、ＨＰＨＴによる合成柱状物を取り出して真空オーブン中に入れ、８００〜１２００℃に加熱して、６０〜１８０ｍｉｎ保持するステップと、
４）合成柱状物を取り出して、残った黒鉛及び触媒を除き、清水による洗浄を行い及び分級乾燥又は乾燥を行ってから篩い分けを行うことにより、ダイヤモンド粒子を異なる粒度又は目数によって分類し、粒度が異なる表面の粗いダイヤモンドを得るステップと、
を含むことを特徴とする表面の粗いダイヤモンドの合成方法。
【請求項２】
標準的なＨＰＨＴプロセス用触媒と黒鉛との重量比が０．７５：１〜１．５：１であることを特徴とする請求項１に記載の表面の粗いダイヤモンドの合成方法。
【請求項３】
ステップ３）において温度を１１００℃に制御することが適切であることを特徴とする請求項１に記載の表面の粗いダイヤモンドの合成方法。
【請求項４】
ステップ３）において温度を１０５０℃に制御することが最適であることを特徴とする請求項１に記載の表面の粗いダイヤモンドの合成方法。
【請求項５】
請求項１〜請求項４のいずれか一項に記載の表面の粗いダイヤモンドの合成方法によって製造された表面の粗い単結晶ダイヤモンド粒子。
【請求項６】
請求項１〜請求項４のいずれか一項に記載の表面の粗いダイヤモンドの合成方法によって製造された表面の粗い多結晶ダイヤモンド粒子。
【請求項７】
請求項１〜請求項４のいずれか一項に記載の表面の粗いダイヤモンドの合成方法によって製造された表面の粗い導電性黒色多結晶ダイヤモンド粒子。
【発明の詳細な説明】
【技術分野】
【０００１】
本発明は表面の粗いダイヤモンドの合成方法に関する。
【背景技術】
【０００２】
ダイヤモンド微粉は高い硬度及び高い耐研磨性、優れた耐腐食性を有し、それは、これら優れた特性により誕生の始めから研磨とポリシングの領域における寵児となる。天然ダイヤモンドはダイヤモンドと俗称され、数世紀からずっと最も高価な宝石であり、高貴、綺麗、聖潔、永遠の象徴とされるが、美しいダイヤモンドが発する煌びやかな色には研磨とポリシングが欠かせないものである。最初、人々は他の材料でダイヤモンドのポリシングを実現して見たが、ダイヤモンドが硬く耐腐食であるので、槍刀不入といわれ、この時、ダイヤモンド微粉が時運に応じて生まれてきた。産業時代に入った後、ダイヤモンド微粉はダイヤモンドのポリシングに用いられるだけではなく、経済の各分野に広く応用されている。例えば、石材業界において、ダイヤモンド微粉から柔らかい研磨シート、精密仕上げ用研磨シートを製造して、石材の表面のポリシングに利用され、木材業界において、ダイヤモンド微粉から製造された精密研削盤が大工の刃物類の修理に利用され、自動車業界において、ダイヤモンド微粉から製造された研磨ストリップがシリンダーボア、クランク孔、コンロッド孔及びその他部品の孔の加工に利用され、光学分野において、ダイヤモンド微粉から製造された精密仕上げ用研磨シート、超精密仕上げ用研磨シートが光学レンズの加工に利用され、石油採掘及び地質調査において、ダイヤモンド微粉から製造されたダイヤモンド複合フィルムがドリルの歯となり、工作機械加工において、ダイヤモンド微粉から製造されたダイヤモンド複合フィルムが伝統的な硬質合金の代わりに刀刃となり、金属加工において、ダイヤモンド微粉が金属表面の精密ポリシングに優れた材料となる。そのため、ダイヤモンド微粉は複数の分野に広く応用されている。しかし、科学の進歩に従って、研磨とポリシングの加工に対する要求は益々高くなり、主な二つの要求は高効率及び高精度である。伝統的なダイヤモンド微粉は単結晶の構造であり、粒子の表面が比較的平滑であり、切削刃の数量が少なく、切削力が弱いし、一つの粒子の切削刃が大きく固いし、引っ掻き傷がひどいと同時に、外力衝撃を受けた際、劈開面に沿って割れ、粒度がすぐに小さくなり、研磨寿命が短い。ＩＴ業界において、ハードディスク及び磁気ヘッドには非常に高い表面粗度と平滑度が必要であり、光通信において、ポリシングされた光ファイバコネクタの端面の粗さＲａ値がナノメートル級であり、ＬＥＤ業界において、サファイアウェハーの研磨とポリシングは、強い切削力だけではなく、ウェハーの表面の傷レスも要求されるため、伝統的な単結晶のダイヤモンド微粉ではこれらの要求を実現できなくなる。
【０００３】
現在、表面の粗いダイヤモンド粒は通常ダイヤモンドを処理して得たものであり、例えば、出願日２００９年９月１６日の米国特許第１２５６０８９９号明細書には、不規則な表面であり、粒子的表面粗さが約０．９５未満の砥粒が開示されている。砥粒が改良された生産方法であって、複数の砥粒を提供し、上記粒子に反応的な被覆層を有し、上記被覆された粒子を加熱し、且つ、砥粒を修正する。しかし、その製造プロセスが複雑で、産業生産効率が低い。
【先行技術文献】
【特許文献】
【０００４】
【特許文献１】米国特許第１２５６０８９９号明細書
【発明の概要】
【発明が解決しようとする課題】
【０００５】
本発明の目的は、ＨＰＨＴによるダイヤモンド合成のプロセスを基礎として、表面の粗いダイヤモンドを直接合成する表面の粗いダイヤモンドの合成方法を提供することにある。
【課題を解決するための手段】
【０００６】
本発明の技術案は下記の通りである。
表面の粗いダイヤモンドの合成方法において、
１）黒鉛と標準的なＨＰＨＴプロセス用触媒粉末を混合してから円筒内に圧入し、その孔隙率を３５％より小さくするステップと、
２）標準的なＨＰＨＴプロセスを採用してダイヤモンドを合成するステップと、
３）ダイヤモンドの成長が完了し、且つ、相対圧力が低下してゼロに近づくがトップハンマーと合成ブロックとの良い接触を保持し、温度を８００〜１２５０℃に制御して、６０〜１８０ｍｉｎ保持し、或いは、ダイヤモンドの成長が完了した後、ＨＰＨＴによる合成柱状物を取り出して真空オーブン中に入れ、８００〜１２５０℃に加熱して、６０〜１８０ｍｉｎ保持するステップと、
４）合成柱状物を取り出して、残った黒鉛及び触媒を除き、清水による洗浄を行い及び分級乾燥又は乾燥を行ってから篩い分けを行うことにより、ダイヤモンド粒子を異なる粒度又は目数によって分類し、粒度が異なる表面の粗いダイヤモンドを得るステップとを含む。
【０００７】
更に、標準的なＨＰＨＴプロセス用触媒と黒鉛との重量比が０．７５：１〜１．５：１、例えば、１：１である。
【０００８】
好ましい技術案として、ステップ３）において温度を１１００℃に制御することが適切である。
【０００９】
他の好ましい技術案として、ステップ３）において温度を１０５０℃に制御することが最適である。
【００１０】
従来技術と比較すれば、本発明はＨＰＨＴによるダイヤモンド合成のプロセスを基礎として、表面の粗いダイヤモンドを直接合成し、プロセスが簡単で、産業上の生産効率が高く、得た表面の粗いダイヤモンドが単結晶系でも多結晶系でも良く、その粒子の粒径範囲が０．５μｍ〜９００μｍであり、ダイヤモンドの表面が目立つ腐食窪みを有し、高温高圧下で一次成長されたダイヤモンド或いは粉砕を経た一次成長されたダイヤモンドの表面に比べて目立つ相違がある。
【００１１】
更に、この発明の表面の粗いダイヤモンドの合成方法によれば、黒色の導電性を持つ多結晶ダイヤモンドを合成でき、且つ、その表面が粗く、依然として導電の特性を有し、その黒色の特徴を保持し、異なる産業界のニーズを満足できる。
【図面の簡単な説明】
【００１２】
【図１】標準的なＨＰＨＴプロセスで合成された一つの種類のダイヤモンド粒子である。
【図２】標準的なＨＰＨＴプロセスで合成されたもう一つの種類のダイヤモンド粒子である。
【図３】本発明により合成された一つの種類の表面の粗いダイヤモンド粒子である。
【図４】本発明により合成されたもう一つの種類の表面の粗いダイヤモンド粒子である。
【図５】本発明に係る圧力と温度と時間のプロセス曲線図である。
【発明を実施するための形態】
【００１３】
以下、図面に基づいて具体的な実施例により本発明を更に説明する。
【実施例】
【００１４】
＜実施例１＞
表面の粗いダイヤモンドの合成方法において、
１）黒鉛と標準的なＨＰＨＴプロセス用触媒粉末を混合してから柱体状にプレスし、その孔隙率を３５％より小さくし、標準的なＨＰＨＴプロセス用触媒と黒鉛との重量比が１．５：１であるステップと、
２）標準的なＨＰＨＴプロセスを採用してダイヤモンドを合成し、目標合成ダイヤモンド粒度が１μｍ〜５０μｍの粒度であるステップと、
３）ダイヤモンドの成長が完了し、且つ、相対圧力が低下してゼロに近づくがトップハンマーと合成ブロックとの良い接触を保持し、温度を１０００℃に制御して、１２０ｍｉｎ保持するステップと、
４）合成柱状物を取り出して、残った黒鉛及び触媒を除き、清水による洗浄を行い及び分級乾燥を行って、主な粒度（＞６０％）が１μｍ〜５０μｍである表面の粗い多結晶ダイヤモンドを得るステップと、を含む。
【００１５】
＜実施例２＞
表面の粗いダイヤモンドの合成方法において、
１）黒鉛と標準的なＨＰＨＴプロセス用触媒粉末を混合してから柱体状にプレスし、その孔隙率を３５％より小さくし、標準的なＨＰＨＴプロセス用触媒と黒鉛との重量比が１：１であるステップと、
２）標準的なＨＰＨＴプロセスを採用してダイヤモンドを合成し、目標粒度が５０μｍ〜２５０μｍの粒度であるステップと、
３）ダイヤモンドの成長が完了した後、合成柱状物を取り出して真空オーブン中に入れ、１２００℃に加熱して、１８０ｍｉｎ保持するステップと、
４）合成柱状物を取り出して、残った黒鉛及び触媒を除き、清水による洗浄を行い及び乾燥を行ってから篩い分けを行うことにより、ダイヤモンド粒子を異なる粒度又は目数によって分類し、主な粒度（＞７０％）が５０μｍ〜２５０μｍである表面の粗い単結晶ダイヤモンドを得るステップと、を含む。
【００１６】
＜実施例３＞
表面の粗いダイヤモンドの合成方法において、
１）黒鉛と標準的なＨＰＨＴプロセス用触媒粉末を混合してから柱体状にプレスし、その孔隙率を３５％より小さくし、標準的なＨＰＨＴプロセス用触媒と黒鉛との重量比が１：１であるステップと、
２）標準的なＨＰＨＴプロセスを採用して黒色の導電性を持つ多結晶ダイヤモンドを合成し、目標粒度が５０μｍ〜２５０μｍの粒度であるステップと、
３）ダイヤモンドの成長が完了した後、ＨＰＨＴによる合成柱状物を取り出して真空オーブン中に入れ１２００℃に加熱して、１５０ｍｉｎ保持するステップと、
４）合成柱状物を取り出して、残った黒鉛及び触媒を除き、清水による洗浄を行い及び乾燥を行ってから篩い分けを行うことにより、ダイヤモンド粒子を異なる粒度又は目数によって分類し、主な粒度（＞７０％）が５０μｍ〜２５０μｍである表面の粗い黒色の多結晶ダイヤモンドを得るステップと、を含む。
【００１７】
＜実施例４＞
表面の粗いダイヤモンドの合成方法において、
１）黒鉛と標準的なＨＰＨＴプロセス用触媒粉末を混合してから柱体状にプレスし、その孔隙率を３５％より小さくし、標準的なＨＰＨＴプロセス用触媒と黒鉛との重量比が０．７５：１であるステップと、
２）標準的なＨＰＨＴプロセスを採用してダイヤモンドを合成し、単結晶ダイヤモンドの目標粒度が１００μｍ〜５００μｍ的粒度であるステップと、
３）ダイヤモンドの成長が完了した後、ＨＰＨＴによる合成柱状物を取り出して真空オーブン中に入れ、１２５０℃に加熱して、１８０ｍｉｎ保持するステップと、
４）合成柱状物を取り出して、残った黒鉛及び触媒を除き、清水による洗浄を行い及び乾燥を行ってから篩い分けを行うことにより、ダイヤモンド粒子を異なる粒度又は目数によって分類し、主な粒度（＞７０％）が１００μｍ〜５００μｍである表面の粗い単結晶ダイヤモンドを得るステップと、を含む。
【００１８】
標準的なＨＰＨＴプロセスで合成されたダイヤモンド粒子は図１と図２に示す通り、実施例１〜４によって合成されたダイヤモンド粒子は図２と３に示す通りである。
【図１】
2016539072.tif 000003
【図２】
2016539072.tif 000004
【図３】
2016539072.tif 000005
【図４】
2016539072.tif 000006
【図５】
2016539072.tif 000007
【国際調査報告】
2016539072.tif 000008
2016539072.tif 000009
2016539072.tif 000010
2016539072.tif 000011